【手続補正書】
【提出日】平成17年3月11日(2005.3.11)
【手続補正１】
【補正対象書類名】特許請求の範囲
【補正対象項目名】全文
【補正方法】変更
【補正の内容】
【特許請求の範囲】
【請求項１】
ａ）固相金属含有材料および有機化合物含有材料を清浄化装置内に入れるステップと、
ｂ）固相材料を入れた清浄化装置を加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、吸着粉体を用い、吸着粉体は炭素系粉体、ならびに蒸気流から金属および有機化合物を除去するのに適した有効量の塩化銅を含むことを特徴とする、ガス流から金属および有機化合物を除去する方法。
【請求項２】
ステップｆ）の吸着粉体が、石炭、木炭、活性炭、果物の種、黒鉛炭素、ヤシガラ炭素、泥炭、石油コークス、合成ポリマー、およびその組み合わせからなる群から選択される炭素系粉体である請求項１に記載の方法。
【請求項３】
塩化銅の有効量が、約１から約４５重量％である請求項２に記載の方法。
【請求項４】
塩化銅が、塩化銅（ＩＩ）、塩化銅（ＩＩＩ）、および塩化銅（ＩＶ）からなる群から選択される請求項３に記載の方法。
【請求項５】
粉体がさらに、水酸化カルシウム、硫黄、過マンガン酸カリウム、ヨウ化カリウムからなる群から選択される１種以上の成分を含む請求項４に記載の方法。
【請求項６】
吸着粉体が、炭素約１０から約６０重量％、水酸化カルシウム約１０から約７０重量％、および塩化銅（ＩＩ）約１から約４５重量％を含む請求項５に記載の方法。
【請求項７】
吸着粉体が、炭素約３０から約５０重量％、水酸化カルシウム約５０から約７０重量％、および塩化銅（ＩＩ）約２から約１０重量％を含む請求項６に記載の方法。
【請求項８】
吸着粉体が、炭素約４０重量％、水酸化カルシウム約６０重量％、および塩化銅（ＩＩ）約５重量％を含む請求項７に記載の方法。
【請求項９】
吸着粉体が、炭素約３０から約５０重量％、水酸化カルシウム約４５から約７０重量％、硫黄約１から約１０重量％、および塩化銅（ＩＩ）約１から約１５重量％を含む請求項５に記載の方法。
【請求項１０】
吸着粉体が、炭素約３５から約４５重量％、水酸化カルシウム約５０から約６５重量％、硫黄約２から約８重量％、および塩化銅（ＩＩ）約４から約１２重量％を含む請求項９に記載の方法。
【請求項１１】
吸着粉体が、炭素約３８重量％、水酸化カルシウム約５８重量％、硫黄約４重量％、および塩化銅（ＩＩ）約５から約１０重量％を含む請求項１０に記載の方法。
【請求項１２】
吸着粉体が、炭素約２５から約４５重量％、水酸化カルシウム約４０から約６０重量％、硫黄約２から約１０重量％、炭素基材に含浸させた過マンガン酸カリウム約５から約１５重量％、および塩化銅（ＩＩ）約１から約１５重量％を含む請求項５に記載の方法。
【請求項１３】
吸着粉体が、炭素約３０から約４０重量％、水酸化カルシウム約４５から約５５重量％、硫黄約３から約８重量％、炭素基材に含浸させた過マンガン酸カリウム約７から約１２重量％、および塩化銅（ＩＩ）約２から約１０重量％を含む請求項１２に記載の方法。
【請求項１４】
吸着粉体が、炭素約３４５重量％、水酸化カルシウム約５２重量％、硫黄約４重量％、炭素基材に含浸させた過マンガン酸カリウム約１０重量％、および塩化銅（ＩＩ）約５重量％を含む請求項１３に記載の方法。
【請求項１５】
吸着粉体が、炭素約２５から約４５重量％、水酸化カルシウム約４５から約６０重量％、炭素基材に含浸させたヨウ化カリウム約５から約５０重量％、および塩化銅（ＩＩ）約５から約４５重量％を含む請求項５に記載の方法。
【請求項１６】
吸着粉体が、炭素約３５から約４０重量％、水酸化カルシウム約５０から約５５重量％、炭素基材に含浸させたヨウ化カリウム約１０から約３５重量％、および塩化銅（ＩＩ）約８から約１５重量％を含む請求項１５に記載の方法。
【請求項１７】
吸着粉体が、炭素約３８重量％、水酸化カルシウム約５２重量％、炭素基材に含浸させたヨウ化カリウム約１０重量％、および塩化銅（ＩＩ）約１０重量％を含む請求項１６に記載の方法。
【請求項１８】
吸着粉体が、炭素約２５から約４５重量％、水酸化カルシウム約４０から約６０重量％、炭素基材に含浸させたヨウ化カリウム約２から約１５重量％、および塩化銅約１から約１５重量％を含む請求項５に記載の方法。
【請求項１９】
吸着粉体が、炭素約３０から約４０重量％、水酸化カルシウム約４０から約６０重量％、炭素基材に含浸させたヨウ化カリウム約２から約１２重量％、および塩化銅約１から約１５重量％を含む請求項１８に記載の方法。
【請求項２０】
吸着粉体が、炭素約３５重量％、水酸化カルシウム約５５重量％、炭素基材に含浸させたヨウ化カリウム約５重量％、および塩化銅（ＩＩ）約５重量％を含む請求項１９に記載の方法。
【請求項２１】
吸着粉体が、炭素約３５重量％、水酸化カルシウム約５０重量％、炭素基材に含浸させたヨウ化カリウム約１０重量％、および塩化銅（ＩＩＩ）約５重量％を含む請求項１９に記載の方法。
【請求項２２】
吸着粉体が、炭素約３５重量％、水酸化カルシウム約５０重量％、炭素基材に含浸させたヨウ化カリウム約１０重量％、および塩化銅（ＩＶ）約５重量％を含む請求項１９に記載の方法。
【請求項２３】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約３０から約４０重量％、水酸化カルシウム約４０から約６０重量％、硫黄約１から約１０重量％、過マンガン酸カリウム約５から約１５重量％、および塩化銅（ＩＩ）約１から約１５重量％を含む吸着粉体を用いて、ガス流から金属および有機化合物を除去する方法。
【請求項２４】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約２５から約４５重量％、水酸化カルシウム約４５から約６０重量％、炭素基材に含浸させたヨウ化カリウム約３０から約５０重量％、および塩化銅（ＩＩ）約５から約１５重量％を含む吸着粉体を用いて、ガス流から金属および有機化合物を除去する方法。
【請求項２５】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約２５から約４５重量％、水酸化カルシウム約４０から約６０重量％、炭素基材に含浸させたヨウ化カリウム約２から約１５重量％、および塩化銅約１から約１５重量％を含む吸着粉体を用いて、ガス流から金属および有機化合物を除去する方法。
【請求項２６】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約３５重量％、水酸化カルシウム約５５重量％、炭素基材に含浸させたヨウ化カリウム約５重量％、および塩化銅（ＩＩ）約５重量％を含む吸着粉体を用いて、ガス流から金属および有機化合物を除去する方法。
【請求項２７】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約３５重量％、水酸化カルシウム約５０重量％、炭素基材に含浸させたヨウ化カリウム約１０重量％、および塩化銅（ＩＩＩ）約５重量％を含む吸着粉体を用いて、ガス流から金属および有機化合物を除去する方法。
【請求項２８】
ａ）固相金属含有材料および有機化合物含有材料をロータリーキルン／ドラム内に入れるステップと、
ｂ）固相材料を入れたキルン／ドラムを約３２５°から約９００°Ｆ（約１６３°から約４８２℃）まで加熱して、金属は揮発させてガス成分中に含め、有機化合物は元素ガスに還元して、この材料のガス成分および固体成分を形成するステップと、
ｃ）ガス成分を排気ガス清浄化装置／再燃焼装置に移送し、固体成分を冷却装置に移送するステップと、
ｄ）ガス成分を入れた排気ガス清浄化装置／再燃焼装置を加熱し、有機化合物を燃焼させて元素酸化物にするステップと、
ｅ）ガス成分を入れた排気ガス清浄化装置／再燃焼装置を冷却するステップと、
ｆ）排気ガス清浄化装置／再燃焼装置に吸着粉体を加え、金属を吸着させるステップと、
ｇ）粉体含有ガス成分をバグハウスに移送するステップと、
ｈ）実質的に水銀を含まない前記試料のガス成分を大気に放出するステップとを含み、
金属は水銀、鉛、ニッケル、亜鉛、銅、ヒ素およびカドミウムからなる群から選択され、有機化合物はダイオキシンおよびフランからなる群から選択される、炭素約３５重量％、水酸化カルシウム約５０重量％、炭素基材に含浸させたヨウ化カリウム約１０重量％、および塩化銅（ＩＶ）約５重量％を含む吸着粉体を用いて、ガス流から金属および有機化合物を除去する方法。
【手続補正２】
【補正対象書類名】明細書
【補正対象項目名】００２３
【補正方法】変更
【補正の内容】
【００２３】
本発明のさらに別の実施形態では、吸着粉体は、炭素、水酸化カルシウム、炭素基材に含浸させたヨウ化カリウムの諸成分、およびガス状の金属を吸着させるのに有効な量の塩化銅を含んでいてよい。一般に、この粉体は、炭素約２５〜約４５重量％、水酸化カルシウム約４５〜約６０重量％、場合によってヨウ化カリウムを炭素基材に含浸させたもの約１〜約１５重量％、および塩化銅約１〜約１０重量％を含むことができ、ここでは炭素は石炭である。通常、この粉体は、炭素約３０〜約４０重量％、水酸化カルシウム約５０〜約５５重量％、ヨウ化カリウムを炭素基材に含浸させたもの約５〜約１０重量％、および塩化銅約５〜約１０重量％を含むことができる。